(57)【要約】【課題】本発明は、各種細菌、カビ、ウィルス、アレルゲン物質などを吸着し、効率よく不活性化することができる酵素、抗体物質等の蛋白質担持体を提供する。【解決手段】酵素、抗体物質をフィルター上で有効に機能させるために、基材に、組成比（アルキレングリコール成分／炭化水素成分）が質量比で（５０／５０）から（１００／０）である表面処理剤を用い、単体シートの構成成分にポリエステル及び、非晶性共重合ポリエステル成分を含むポリエステル基材を用いる。また、本発明の蛋白質担持体は、蛋白質溶液に基材を含浸するという簡便な方法で実現できる。【選択図】なし【特許請求の範囲】
【請求項１】
蛋白質、及び親水性材料を含む担持物を基材上に担持させてなることを特徴とする蛋白質担持体。
【請求項２】
前記親水性材料が、分子内にポリアルキレングリコール成分を有することを特徴とする請求項１記載の蛋白質担持体。
【請求項３】
前記親水性材料の担持量が、基材に対して０．０１質量％以上であることを特徴とする請求項１又は２記載の蛋白質担持体。
【請求項４】
前記分子内にポリアルキレングリコール成分を有する親水性材料の組成が、（アルキレングリコール成分／炭化水素成分）の質量比で（５０／５０）から（１００／０）であることを特徴とする請求項２又は３記載の蛋白質担持体。
【請求項５】
前記基材がポリエステル繊維を含有していることを特徴とする請求項１乃至４いずれかに記載の蛋白質担持体。
【請求項６】
前記ポリエステル繊維が、非晶性共重合ポリエステル成分を含む繊維であることを特徴とする請求項５記載の蛋白質担持体。
【請求項７】
基材がシリカゲルを含有していることを特徴とする請求項１乃至６いずれかに記載の蛋白質担持体。
【請求項８】
基材が活性炭を含有していることを特徴とする請求項１乃至７いずれかに記載の蛋白質担持体。
【請求項９】
請求項１乃至８いずれかに記載の蛋白質担持体からなることを特徴とする蛋白質担持フィルター。
【請求項１０】
請求項１乃至３いずれかに記載の親水性材料を含む請求項１、請求項５乃至８いずれかに記載の基材を蛋白質溶液に含浸することにより蛋白質を担持することを特徴とする蛋白質担持体の製造方法。
【発明の詳細な説明】
【技術分野】
【０００１】
本発明は、各種細菌、カビ、ウィルス、アレルゲン物質などを吸着し、不活性化することができる酵素、抗体等の蛋白質を担持した担持体及びフィルターに関する。さらに詳しくは、担持した酵素、抗体等の蛋白質の活性発現を繊維の表面処理剤及び繊維の構成成分によって特異的に安定化することを特徴とする担持体に蛋白質を担持したバイオセンサー、有害な化合物を分解する壁紙やカーテンなどの建材、臭気成分やアレルゲンを分解する衣料等に用いることができる担持体及び空気清浄機用フィルターやマスク用濾材に好適に用いることができるフィルターに関する。
【背景技術】
【０００２】
各種細菌、カビ、ウィルス、アレルゲン物質などの有害物質除去するフィルター濾材については、これまで様々なものが提案されてきた。しかし、酵素、抗体等の蛋白質をフィルターに簡便な方法で担持し、繊維の表面処理剤及び基材の構成成分によって蛋白質の活性発現に必要な水分を供給することにより、蛋白質の活性発現を特異的に安定化させる蛋白質担持体及びフィルターの提案はこれまでなかった。
【０００３】
特許文献１には、シアル酸、シアル酸誘導体、これらを含む糖、糖蛋白質、糖脂質の少なくとも１種類をウィルス捕捉体としたウィルス除去フィルターが開示されている。また、特許文献２には、高い微細繊維化度を持つ繊維素材であって、少なくとも１本の繊維がウィルスを捕捉する目的で、ウィルスに対する天然の受容体またはその一部またはその類似体を付着させるため、臭化シアンで誘導体化されているものが開示されている。しかしながら、フィルターを用いた濾過や、吸着剤を用いた物理吸着により空気中の有害物質を除去する方法は、非特異的なものであって、精度が低い。また、除去した有害物質が再浮遊したり、フィルター上で有害物質が増殖して新たな汚染源となったりすることを避けるために、有害物質の殺菌・不活性化の技術を組み合わせなければならない。
【０００４】
また、特許文献３には茶の抽出成分を添着した不織布を耳に留める紐で構成された抗ウィルスマスクが、特許文献４にはフェノール性水酸基を有する非水溶性高分子抗アレルゲン剤と吸湿性材料を担持したフィルターが開示されている。茶の抽出成分やフェノール性水酸基を有する非水溶性高分子は、抗菌作用を有することが知られているが、酵素・抗体等の蛋白質のように特定の菌やウィルスを不活性化できるような特異的な反応性は有していない。酵素・抗体等の蛋白質は、目的の有害物質に合わせたものを用意することができ、より確実な効果を得ることができて好ましい。
【０００５】
フィルター上で有害物質を殺菌・不活性化するためには、有害物質に対する殺菌・不活性化能を有する酵素・抗体等の蛋白質をフィルターに担持することが有効である。しかし、特許文献５、特許文献６、特許文献７、特許文献８で開示されている共有結合、イオン結合、架橋法、包括法等の方法で各種酵素を基材に担持させたフィルターは、担持方法が複雑でコストがかかるといった問題があり、簡便な方法で蛋白質を担持し、その活性を発現させることが望まれている。
【０００６】
さらに、特許文献４には、フィルター表面を添着した吸湿性材料が、抗アレルゲン剤の活性発現に必要な水分を周辺雰囲気から吸収する方法も開示されているが、周辺雰囲気より得られる水分量は、蛋白質の活性発現において必ずしも十分な量ではないという問題があった。
【０００７】
また、蛋白質は特許文献３、特許文献４にある抗アレルゲン剤、すなわち茶の抽出成分やフェノール性水酸基を有する非水溶性高分子に比べ、優れた特徴を有していることは前述の通りであるが、一方、蛋白質は共存する吸湿性材料によっては活性発現が阻害されることもある。蛋白質の活性発現に最適化した基材と表面処理剤に関する提案はこれまでなかった。
【特許文献１】特開平９−２３４３１７号公報
【特許文献２】特開２００１−５２７１６６号公報
【特許文献３】特開平８−３３３２７１号公報
【特許文献４】特開２００４−２９０９２２号公報
【特許文献５】ＷＯ９８/０４３３４
【特許文献６】特開昭６０−４９７９５号公報
【特許文献７】特開平２−４１１６６号公報
【特許文献８】特開２００３−２１０９１９号公報
【発明の開示】
【発明が解決しようとする課題】
【０００８】
本発明は、担持体及びフィルターにて、各種細菌、カビ、ウィルス、アレルゲン物質などを吸着し、効率よく不活性化することのできる、酵素、抗体等の蛋白質を担持した担持体及びフィルターを提供することを課題とするものである。
【課題を解決するための手段】
【０００９】
本発明者らは、蛋白質担持体及び蛋白質担持フィルターの性能を向上すべく鋭意検討した結果、酵素、抗体等の蛋白質と共に、特定の基材と表面処理剤を共存させることにより酵素、抗体等の蛋白質の活性発現が特異的に安定化されることを見出し、ついに本願発明を完成するに到った。即ち本発明は、（１）蛋白質、及び親水性材料を含む担持物を基材上に担持させてなることを特徴とする蛋白質担持体、（２）前記親水性材料が、分子内にポリアルキレングリコール成分を有することを特徴とする（１）記載の蛋白質担持体、（３）前記親水性材料の担持量が、基材に対して０．０１質量％以上であることを特徴とする請（１）又は（２）記載の蛋白質担持体、（４）前記分子内にポリアルキレングリコール成分を有する親水性材料の組成が、（アルキレングリコール成分／炭化水素成分）の質量比で（５０／５０）から（１００／０）であることを特徴とする（２）又は（３）記載の蛋白質担持体、（５）前記基材がポリエステル繊維を含有していることを特徴とする（１）乃至（４）いずれかに記載の蛋白質担持体、（６）前記ポリエステル繊維が、非晶性共重合ポリエステル成分を含む繊維であることを特徴とする（５）記載の蛋白質担持体、（７）基材がシリカゲルを含有していることを特徴とする（１）乃至（６）いずれかに記載の蛋白質担持体、（８）基材が活性炭を含有していることを特徴とする（１）乃至（７）いずれかに記載の蛋白質担持体、（９）（１）乃至（８）いずれかに記載の蛋白質担持体からなることを特徴とする蛋白質担持フィルター、（１０）（１）乃至（３）いずれかに記載の親水性材料を含む（１）、（５）乃至（８）いずれかに記載の基材を蛋白質溶液に含浸することにより蛋白質を担持することを特徴とする蛋白質担持体の製造方法、である。
【発明の効果】
【００１０】
本発明の蛋白質担持体及びフィルターは、酵素、抗体物質等の蛋白質の活性発現を特異的に安定化することで、各種細菌、カビ、ウィルス、アレルゲン物質などを吸着し、フィ担持体及びフィルター上にて効率よく不活性化することができる。
【発明を実施するための最良の形態】
【００１１】
本願発明にかかるフィルターは、蛋白質を担持させていることが好ましい。蛋白質はその種類の適正化により、目的物を選択的に除去することができるため、除去目的物外の他の粉塵等の存在の影響が少なく、高い精度で目的とする細菌等を除去することができるからである。
【００１２】
また、茶の抽出成分やフェノール性水酸基を有する非水溶性高分子は水との親和性が低く、担持体に添着する際によく混ざり合わず斑になるなど加工性が悪くなるため、担持体への均一分散が困難となり、それ自体で優れた細菌等不活化作用を有していても、担持体としての性能が低下せざるを得なかったが、酵素・抗体等の蛋白質は、その種類によって差があるものの、一般に水によく溶解し、基材に添着する際の加工性に優れ、更には担持体全体に均一分散することができるため、担持体としての有害物質除去性能が向上・安定するという効果をも有する。
【００１３】
本発明の蛋白質担持体に適用可能な酵素、抗体等の蛋白質としては、溶菌酵素（リゾチーム）、蛋白質分解酵素（プロテアーゼ）、各種アレルゲンを酸化還元する酵素（オキシドレダクターゼ）、細菌、あるいは、カビ、ウィルス、環境アレルゲンなどを不活性化する抗体などが挙げられるが、特に限定されない。
【００１４】
また、ここでいう酵素とは「生細胞内で作られる蛋白性の生体触媒」であり、抗体とは「免疫反応において、抗原の刺激により生体内に作られた抗原と特異的に結合する蛋白質の総称」であり、蛋白質とは「動物・植物・微生物など、およそ生物とよばれるものの細胞の主要成分として含まれる一群の高分子含窒素有機化合物」である（岩波  生化学辞典  第３版  岩波書店）。
【００１５】
本発明にかかる担持体は親水性材料を担持させていることが好ましい。親水性材料を担持させることにより、蛋白質の活性発現を促すことができるからである。
【００１６】
ここで、本発明で使用する親水性材料は、水分を保持し、蛋白質の活性発現に必要な水分と反応場を提供することができるものをいい、ポリアクリル酸系高分子やポリビニルアルコール系高分子、ヒアルロン酸などを例示することができるが、親水性を有する材料であれば特に限定はされない。性能、コスト、及び加工性において好ましいものとして分子内にポリアルキレングリコール成分を有する表面処理剤を挙げる事ができる。即ち、分子内にポリアルキレングリコール成分を有する親水性材料は、親水性を有し蛋白質の活性発現を即すと同時に、例えばポリエステル等の高分子素材との親和性も優れており、表面上に均一に皮膜を形成することが可能となり、基材に担持された蛋白質全体に活性発現を促進ことができる。
【００１７】
分子内にポリアルキレングリコール成分を有する表面処理剤としては、ポリアルキレングリコール、ポリアルキレングリコール・アルキルエーテル、ポリアルキレングリコール・アルキルフェニルエーテル、ポリアルキレングリコール・アルキルエステル、ポリアルキレングリコール・アルキルエーテルの硫酸エステル塩、ポリアルキレングリコール・アルキルエーテルのリン酸エステル塩、ポリアルキレングリコール・アルキル第３アミン、ポリアルキレングリコール成分を含むポリエーテル・ポリエステルブロック共重合体等があり、このうち特にポリアルキレングリコール、ポリアルキレングリコール・アルキルエーテルは基材表面に均一に塗布する上で加工性が良く好ましい。基材表面に担持されている酵素・抗体等の蛋白質の活性を安定して発現させるためには、表面処理剤が基材表面に均一に塗布されていることが重要である。
【００１８】
ここでアルキレングリコール成分とはエチレングリコール、プロピレングリコール、ブチレングリコール等を指し、特にエチレングリコールは親水性が高いため、本目的に使用するのに好ましい。また、ポリアルキレングリコールの平均分子量は、１００から５０００の範囲が、加工性が良く好ましい。
【００１９】
ポリアルキレングリコール・アルキルエーテル、ポリアルキレングリコール・アルキルフェニルエーテル、ポリアルキレングリコール・アルキルエステル、ポリアルキレングリコール・アルキルエーテルの硫酸エステル塩、ポリアルキレングリコール・アルキルエーテルのリン酸エステル塩、ポリアルキレングリコール・アルキル第３アミン等に含まれるアルキル基は、炭素数が１０から１８の範囲であり、特に炭素数１２（ラウリル）、および１８（ステアリル）が、入手しやすく好ましい。また、この成分の量を炭化水素成分の量と定義する。
【００２０】
ポリアルキレングリコール成分を含むポリエーテル・ポリエステルブロック共重合体とは、テレフタル酸および／またはイソフタル酸、低級アルキレングリコール、ポリアルキレングリコールおよび／またはそのモノエーテルからなるポリエーテル・ポリエステルブロック共重合体であり、具体的には、テレフタル酸・アルキレングリコール・ポリアルキレングリコール、テレフタル酸・イソフタル酸・アルキレングリコール・ポリアルキレングリコール、テレフタル酸・アルキレングリコール・ポリアルキレングリコールモノエーテル、テレフタル酸・イソフタル酸・アルキレングリコール・ポリアルキレングリコールモノエーテル等が挙げられる。ここで、テレフタル酸とイソフタル酸のモル比は、（テレフタル酸／イソフタル酸）＝（４０／６０）から（１００／０）の範囲が好ましい。また、ブロック共重合体の平均分子量は、含有するアルキレングリコール成分の分子量にもよるが、通常２０００から２００００であり、１５００から８０００の範囲が好ましく、５０重量％以上がポリアルキレングリコール成分で占められていることが好ましい。ポリアルキレングリコール成分が５０重量％未満の場合には、蛋白質の活性発現に必要なに水分と反応場を提供する能力が低くなり好ましくない。
【００２１】
本発明の基材には、上述の分子内にポリアルキレングリコール成分を有する表面処理剤以外に、他の処理剤を併用することができる。しかし、油剤の炭化水素成分は疎水性であり、蛋白質の疎水基と相互に吸着し、その活性発現を阻害するため、使用する全ての表面処理剤の分子内に含まれるアルキルグリコール成分の和と炭化水素成分の和の比率が、質量比（アルキレングリコール成分／炭化水素成分）＝（５０／５０）から（１００／０）であることが好ましい。
【００２２】
ただし繊維の湿潤性能や帯電防止性能発現の観点から、上記質量比の好ましい範囲は（６０／４０）から（９０／１０）である。
【００２３】
親水性材料の担持量は、基材に対して０．０１重量％以上であることが十分な効果を得る上で好ましい。また、５０重量％を超えると、それ以上付着量を増やしても、蛋白質活性発現の安定化向上の効果は期待できず、かえって基材の接着性が増加し、基材に加工した際に、硬さ斑等が発生し、好ましくない。より好ましくは０．０５〜３０重量％、更に好ましくは０．１重量％〜１０重量％である。
【００２４】
親水性材料の担持体への付与は、酵素、抗体等の蛋白質担持の前後のどちらでも差し支えない。具体的には、基材を構成するシートを製造する際に処理ローラー等を使用して繊維に付与する方法、あるいは蛋白質溶液に所定の表面処理剤を混合し、蛋白質と表面処理剤を同時に担持する方法等が挙げられる。
【００２５】
本発明の蛋白質担持体の基材の素材は、ポリエステル繊維を含むことが好ましく、かかるポリエステル繊維が非晶性共重合ポリエステル成分を含むことがさらに好ましい。非晶性共重合ポリエステル成分を含むポリエステルは、水の濡れ性がよく、親水性材料を繊維表面全体に均一に担持することができ、また酵素、抗体等の蛋白質を担持する際の加工性が良いからである。更に、非晶性共重合ポリエステル成分を含むポリエステルは適度な調湿性を有しており、このため非晶性共重合ポリエステル成分を含むポリエステル基材および周辺雰囲気から、親水性材料を有する表面処理剤が水分を吸収し、保持することで、蛋白質に反応場を提供し、活性発現を安定化することで、蛋白質の活性発現を高度に安定化した蛋白質担持フィルターを提供できる。ここでいう適度な調湿性とは、基材表面に担持された蛋白質の活性発現に必要な水分を提供できる性能である。蛋白質に提供される水分量が多すぎると蛋白質の早期劣化を招き、少なすぎると活性が発現されない。また、基材表面に存在する蛋白質に提供される水分量は、繊維内部に存在する水分量を表す水分率とは直接の相関性がない。
【００２６】
非晶性共重合ポリエステル成分は、芳香族ジカルボン酸とグリコール成分の重縮合反応によるポリエステル生成の際に共重合成分を添加して得ることが好ましい。より好ましくは、テレフタル酸とエチレングリコールをベースとし、共重合成分としては例えばイソフタル酸、アジピン酸、セバシン酸、アゼライン酸、ドデカン酸、ジエチレングリコール、プロパンジオール、ブタンジオール、ペンタンジオール、ヘキサンジオール、ポリエチレングリコール、ネオペンチルグリコールなどが挙げられる。このような非晶性共重合ポリエステルは、ガラス転移点がＴｇ＝５０から１００℃の範囲となり、明確な結晶融点を示さない。
【００２７】
また本発明は、酵素、抗体物質等の蛋白質を担持し、その活性発現を安定化させる上で、前記非晶性共重合ポリエステル成分がテレフタル酸、イソフタル酸、エチレングリコール、ジエチレングリコールを含むことが好ましく、その共重合モル比が、（テレフタル酸／イソフタル酸）＝（４０／６０）から（８０／２０）であり、（エチレングリコール／ジエチレングリコール）＝（７０／３０）から（９７／３）であることがさらに好ましい。
【００２８】
非晶性共重合ポリエステル成分を含む基材は、前述の非晶性共重合ポリエステル成分とポリアルキレンテレフタレート系ポリエステル成分とが複合されていることが好ましい。ポリアルキレンテレフタレート系ポリエステルとは具体的にはポリエチレンテレフタレート、ポリブチレンテレフタレートである。また基材が繊維から構成される場合、複合繊維であることが好ましく、シース・コア型、偏心シース・コア型、サイド・バイ・サイド型などの形態が可能である。その中でも、非晶性共重合ポリエステルをシース成分とし、ポリエチレンテレフタレートをコア成分とするシース・コア型複合繊維が加工性の面で好ましいものとして挙げられる。また非晶性共重合ポリエステル成分の複合率は１０から９０％であり、性能、加工性の両面から好ましくは３０から７０％である。
【００２９】
上記素材以外に、本発明の蛋白質担持フィルターの基材の素材として、アクリル、ナイロン、ポリオレフィン系、レーヨン、セルロース、パルプ等が挙げられるが、特に限定はされるものではない。
【００３０】
繊維の繊度は１から３０ｄｔｅｘの範囲で調整することが、シート化時の加工性、フィルター特性の面から好ましい。
【００３１】
基材の形態は、フィルム、スパンボンド不織布、スパンレース不織布、ニードルパンチ不織布、メルトブロー不織布、フラッシュ紡糸不織布、サーマルボンド不織布、ケミカルボンド不織布、ステッチボンド不織布、および湿式抄紙不織布など不織布、あるいは織物、紙などシートの形態を成すものが挙げられる。また、基材の形態がシート状である場合、その目付は特に限定されないが、好ましい範囲を例示すると１０から２００ｇ／ｍ2である。１０ｇ／ｍ2未満だと各種細菌、カビ、ウィルス、アレルゲン物質などの不活性化対象物を十分捕捉できない可能性がある。また２００ｇ／ｍ2超えるとフィルターとして用いた場合の圧力損失が大きくなるため、あまり好ましくない。
【００３２】
酵素、抗体物質等の蛋白質の基材への担持の方法としては、基材を適当な濃度の蛋白質水溶液に含浸し、適当な温度および時間で乾燥する方法が好ましい例として挙げられる。ここで用いる蛋白質水溶液は、各々の蛋白質の活性発現に適したｐＨに調節されることが好ましい。これは、蛋白質はその種類によって活性発現に適したｐＨが異なり、通常はそのｐＨ付近でないと十分な活性の発現は得られないためである。また、乾燥温度と時間は、担持する蛋白質が変性により失活しない温度にすることが重要である。蛋白質はその種類によって耐熱性が大きく異なる。通常は高温で乾燥させた方が短時間で処理が済み効率が良いが、蛋白質の耐熱性を考慮して乾燥条件を決めることが好ましい。
【００３３】
一般に、酵素、抗体等の蛋白質は絶乾状態ではその活性は発現されない。従って、酵素、抗体等の蛋白質を基材に担持して利用する際には、水分の供給が必要となる。本発明者らは、基材となるシートを構成する繊維の表面処理剤に含まれる親水性材料が周辺雰囲気の水分を保持し、蛋白質の反応場を提供する役割を果たすことで、活性の発現を安定化することを見出した。また、本発明の基材は、本来疎水性であるポリエステルに特定の共重合成分を加えることにより、適度な調湿作用が付与され、そのことが蛋白質の活性発現を重ねて安定化している。該ポリエステル基材からも、親水性材料に水分が供給され、活性発現に十分な量の水分を蛋白質に供給できるからである。
【００３４】
本発明の担持体は、次のような理由により、フィルターとすることが好ましい。すなわち、物理吸着を利用する従来のフィルターでは、低沸点成分を除去、分解することが困難であったが、目的の物質を分解する蛋白質を担持したフィルターを用いれば、低沸点成分でも除去・分解が可能である。さらに、従来のフィルターでは、捕捉した細菌などが、同時に捕捉されたダスト類を糧としてフィルター内で増殖し、臭気を発生したり、フィルター下流部まで到達して２次汚染を引き起こすという問題があったが、細菌を死滅させる効果のある蛋白質を担持したフィルターを用いれば、この問題は解決される。
【実施例】
【００３５】
以下、実施例により本発明を詳細に説明するが、これによって本発明はなんら限定されるものではない。
【００３６】
（基材１の製造）
シース成分の非晶性共重合ポリエステルとして酸成分がモル比でテレフタル酸が６０％、イソフタル酸が４０％、ジオール成分がモル比でエチレングリコールが９５％、ジエチレングリコールが５％の割合で共重合された、固有粘度が０．５６、Ｔｇが６４℃の非晶性共重合ポリエステル、コア成分として固有粘度が０．６４、Ｔｇが６７℃、Ｔｍが２５６℃のポリエチレンテレフタレートを用い、各々のペレットを減圧乾燥した後、シース・コア型複合紡糸機にて複合紡糸し、短繊維用延伸機にて延伸、カットの工程を通し、定法により質量比（シース／コア）＝（５０／５０）の複合比率で、単糸繊度が約２．２ｄｔｅｘのシース・コア型複合繊維を得た。親水性材料は、ポリオキシエチレンアルキルエーテルとＣ１２アルキルホスフェートカリウム塩を用い、親水性材料全体で、質量比（アルキレングリコール成分／炭化水素成分）＝（７０／３０）であるものを、繊維を延伸後に巻き取る際に付与した。ここで該親水性材料は、基材に対して最終的に０．１質量％残存する量を使用した。次に、この繊維を５０ｍｍにカットし、カーディングによりウェブを作成後、ニードルパンチ加工することにより目付３０ｇ／ｍ2の基材を得た。
【００３７】
（基材２の製造）
固有粘度が０．６４、Ｔｇが６７℃、Ｔｍが２５６℃のポリエチレンテレフタレートのペレットを減圧乾燥した後、単繊維紡糸機にて紡糸し、単繊維用延伸機にて延伸し、単糸繊度が約２．２ｄｔｅｘのポリエチレンテレフタレート繊維を得た。親水性材料は、ポリオキシエチレンアルキルエーテルとＣ１２アルキルホスフェートカリウム塩を用い、親水性材料全体で、質量比（アルキレングリコール成分／炭化水素成分）＝（７０／３０）であるものを、繊維を延伸後に巻き取る際付与した。ここで該親水性成分は、基材に対して最終的に０．１質量％残存する量を使用した。次に、この繊維を５０ｍｍにカットし、カーディングによりウェブを作成後、ニードルパンチ加工することにより目付３０ｇ／ｍ2の基材を得た。
【００３８】
（基材３の製造）
固有粘度が０．６４、Ｔｇが６７℃、Ｔｍが２５６℃のポリエチレンテレフタレートのペレットを減圧乾燥した後、単繊維紡糸機にて紡糸し、単繊維用延伸機にて延伸し、単糸繊度が約２．２ｄｔｅｘのポリエチレンテレフタレート繊維を得た。親水性材料は、Ｃ１２アルキルホスフェートカリウム塩を用い、親水性材料全体で、質量比（アルキレングリコール成分／炭化水素成分）＝（０／１００）であるものを、繊維を延伸後に巻き取る際に付与した。ここで該親水性成分は、担体シートに対して最終的に０．１質量％残存する量を使用した。次に、この繊維を５０ｍｍにカットし、カーディングによりウェブを作成後、ニードルパンチ加工することにより目付３０ｇ／ｍ2の担体シートを得た。
【００３９】
（酵素活性試験：試験例１）
実施例および比較例の蛋白質担持フィルター上にルテウス菌（Micrococcus luteus）をフリーズドライした顆粒を振りかけ、逆さにして余分な顆粒を除いた後、湿度９０％に保持したデシケータ中で２４時間静置した。その後、低真空走査型電子顕微鏡で観察し、ルテウス菌の溶菌の程度を目視観察した。菌の球形状が崩れている場合を溶菌活性あり、球形状が残存している場合を溶菌活性なしと判定した。
【００４０】
（インフルエンザウィルス不活性化試験：試験例２）
実施例および比較例の蛋白質担持フィルターを３３ｍｍ四方に裁断したものを試験片として、密閉された容器に入れ、それぞれにインフルエンザウィルスを１ｍｌあたり０．５ｍｇ含む水溶液を０．５ｍｌ容器内に噴霧した後、室温で１５時間処理を行った。その後、不活性化したインフルエンザウィルスを１ｍｌあたり１ｍｇ含む水溶液を０．５ｍｌ容器内に噴霧して、抗体をブロッキングし、処理の終わった試験片をリン酸緩衝溶液９ｍｌで洗い出し、回収した液を１０日卵に接種、３７℃にて４８時間培養後、ＣＡＭ液を採取し、ＨＡテストを行い、Ｋａｒｂｅｒ法によりウィルス感染価ＥＩＤ50（５０％ ｅｇｇ−ｉｎｆｅｃｔｉｖｅ ｄｏｓｅｓ）の計算を行った。
【００４１】
（実施例１）
１００ｍＭ  Ｔｒｉｓ−ＨＣｌ緩衝液（ｐＨ８．０）に溶菌酵素リゾチームを１重量％になるように懸濁した水溶液に、基材１を１時間浸漬処理した後、取り出して余分な付着水分を取り除いた基材を、６０℃の温度に保持した乾燥機中で１０分間乾燥し、蛋白質担持フィルターを調製した。
【００４２】
（実施例２）
基材２を用いて、実施例１と同工程にて蛋白質担持フィルターを調製した。
【００４３】
（比較例１）
基材３を用いて、実施例１と同工程にて蛋白質担持フィルターを調製した。
【００４４】
（実施例３）
１００ｍＭリン酸緩衝液（ｐＨ７．０）を用いて、インフルエンザウィルス抗体濃度５ｍｇ／１ｍｌの水溶液を調製し、その水溶液に基材１を１時間浸漬処理した後、取り出して余分な付着水分を取り除いた基材を、６０℃の温度に保持した乾燥機中で１０分間乾燥し、蛋白質担持フィルターを調製した。
【００４５】
（実施例４）
基材２を用いて、実施例３と同工程にて蛋白質担持フィルターを調製した。
【００４６】
（比較例２）
基材３を用いて、実施例３と同工程にて蛋白質担持フィルターを調製した。
【００４７】
実施例１、実施例２、比較例１の蛋白質担持フィルターについて試験例１で示した酵素活性試験を実施した。その結果、実施例１、実施例２ではリゾチームの溶菌作用によるルテウス菌の崩壊が確認され、特に実施例１ではその効果が高かった。比較例１ではルテウス菌の崩壊は確認されなかった。また、実施例３、実施例４、比較例２の蛋白質担持フィルターについて試験例２で示したインフルエンザウィルス不活性化試験を実施した。その結果、実施例３および実施例４のウィルス感染価はＥＩＤ50＝０．５×１０4.5、比較例２のウィルス感染価はＥＩＤ50＝０．５×１０8.5であり、実施例３および実施例４の蛋白質担持フィルターによる活性化ウィルス量の４桁減少、すなわち９９．９９％の不活性化が確認された。表１に試験例１について、表２に試験例２について実施例及び比較例の概要及び総合評価結果を示す。
【００４８】
【表１】
2006321791.tif 000002
【００４９】
【表２】
2006321791.tif 000003
【産業上の利用可能性】
【００５０】
本発明の蛋白質担持体は、その基材及び表面処理剤の特異的な組成が、担持された酵素、抗体等の蛋白質の活性発現に寄与することで、高い性能を実現したものであり、また、簡便な方法で蛋白質の担持が可能であるので、容易に産業利用できる。